НЕТКАНАЯ ТКАНЬ И СПОСОБ ЕЕ ПОЛУЧЕНИЯ

1. Нетканая ткань, включающая:
конъюгированное волокно сердцевина/оболочка, имеющее оболочку, содержащую полиэтиленовую смолу, и сердцевину, содержащую компонент смолы, имеющий температуру плавления, которая выше, чем у полиэтиленовой смолы; и гидрофилизирующий агент, прилипающий к поверхности конъюгированного волокна сердцевина/оболочка, причем точки, связанные термическим сплавлением, формируются посредством связываемых термическим сплавлением пересечений составляющих волокон; где
конъюгированное волокно сердцевина/оболочка содержит термически растяжимое конъюгированное волокно, длина которого увеличивается при нагреве; и
термически растяжимое конъюгированное волокно имеет градиент гидрофильности в направлении по толщине и/или в планарном направлении нетканой ткани.
2. Нетканая ткань по п.1, где имеющая
тонкие секции, сформированные посредством выдавливания рельефа, и толстые секции рядом с тонкими секциями;
тонкие секции или их окрестности являются гидрофильными; и
верхние секции соответствующих толстых секций являются менее гидрофильными, чем тонкие секции или их окрестности.
3. Нетканая ткань по п.1 или 2, в которой гидрофилизирующий агент содержит полиоксиэтилен алкиламид и/или алкилбетаин.
4. Нетканая ткань по п.3, в которой гидрофилизирующий агент содержит полиоксиэтилен алкиламид и алкилбетаин.
5. Нетканая ткань по п.3, в которой толстые секции имеют более высокое отношение присутствия полиоксиэтилена алкиламида и/или алкилбетаина, чем тонкие секции или их окрестности.
6. Нетканая ткань по п.1, дополнительно содержащая термически нерастяжимое термически сплавляемое конъюгированное волокно, длина которого, по существу, не увеличивается при нагреве, термически сплавляемое конъюгированное волокно содержит два компонента с различными температурами плавления, которые подвергаются обработке вытягиванием, которые имеют гидрофилизирующий агент, прилипающий к ним, и они имеют контактный угол с водой от 50° до 75°.
7. Нетканая ткань по п.6, в которой:
массовое отношение смешивания между термически растяжимым конъюгированным волокном и термически сплавляемым конъюгированным волокном (отношение первый/последний) составляет от 20/80 до 80/20; и
пересечения между термически растяжимыми конъюгированными волокнами, пересечения между термически сплавляемыми конъюгированными волокнами и пересечения между термически растяжимыми конъюгированными волокнами и термически сплавляемыми конъюгированными волокнами связываются с помощью термического сплавления, с помощью способа с продувкой воздуха.
8. Нетканая ткань по любому из пп.6 или 7, в которой термически растяжимое конъюгированное волокно имеет контактный угол от 40° до 90°.
9. Нетканая ткань по любому из пп.6 или 7, в которой:
одна сторона нетканой ткани имеет множество выступов и углублений; и
в каждом выступе, контактный угол с водой для термически растяжимого конъюгированного волокна постепенно уменьшается от верхней секции выступа в направлении другой стороны нетканой ткани.
10. Нетканая ткань, полученная посредством воздействия термической обработки на полотно или нетканую ткань, содержащую волокно, гидрофильность которого уменьшается под действием тепла, чтобы тем самым уменьшить гидрофильность в некоторых частях полотна или нетканой ткани, причем волокно содержит:
конъюгированное волокно сердцевина/оболочка, имеющее оболочку, содержащую полиэтиленовую смолу, и сердцевину, содержащую компонент смолы, имеющий температуру плавления, которая выше, чем у полиэтиленовой смолы; и
гидрофилизирующий агент, прилипающий к поверхности конъюгированного волокна сердцевина/оболочка;
где полиэтиленовая смола имеет размер кристаллов от 100 до 200 Å.
11. Нетканая ткань по п.10, в которой гидрофилизирующий агент представляет собой, по меньшей мере, один тип поверхностно-активного вещества, выбранного из группы, состоящей из анионных, катионных и цвиттерионных поверхностно-активных веществ.
12. Нетканая ткань по п.10 или 11, в которой:
нетканая ткань имеет тонкие секции, сформированные посредством выдавливания рельефа, и толстые секции рядом с тонкими секциями;
толстые секции представляют собой секции с уменьшенной гидрофильностью; и
тонкие секции и/или их окрестности представляют собой гидрофильные секции.
13. Нетканая ткань по п.12, в которой первая сторона нетканой ткани является гидрофильной, а другая сторона является более гидрофобной, чем первая сторона.
14. Способ получения нетканой ткани, включающий:
воздействие термической обработки на полотно или нетканую ткань, содержащую волокно, гидрофильность которого уменьшается под действием тепла, с получением при этом нетканой ткани, у которой гидрофильность уменьшается в некоторых частях полотна или нетканой ткани, причем волокно содержит:
конъюгированное волокно сердцевина/оболочка, имеющее оболочку, состоящую из полиэтиленовой смолы, и сердцевину, состоящую из компонента смолы, имеющего температуру плавления, которая выше, чем у полиэтиленовой смолы; и
гидрофилизирующий агент, прилипающий к поверхности конъюгированного волокна сердцевина/оболочка;
где полиэтиленовая смола имеет размер кристаллов от 100 до 200 Å.
15. Способ получения нетканой ткани по п.14, в которой термическую обработку осуществляют при температуре в пределах от температуры, которая на 10°C ниже, чем температура плавления полиэтиленовой смолы, составляющей оболочку, до температуры плавления компонента смолы, составляющего сердцевину.
16. Способ контроля гидрофильности нетканой ткани, включающий:
воздействие термической обработки на полотно или нетканую ткань, содержащую волокно, гидрофильность которого уменьшается под действием тепла, с уменьшением при этом гидрофильности в некоторых частях сетки или нетканой ткани, причем волокно содержит:
конъюгированное волокно сердцевина/оболочка, имеющее оболочку, состоящую из полиэтиленовой смолы, и сердцевину, состоящую из компонента смолы, имеющего температуру плавления, которая выше, чем у полиэтиленовой смолы; и
гидрофилизирующий агент, прилипающий к поверхности конъюгированного волокна сердцевина/оболочка;
где полиэтиленовая смола имеет размер кристаллов от 100 до 200 Å.
17. Поглощающее изделие, изготовленное с использованием нетканой ткани по любому из пп.1-13.